(57)【要約】【課題】振動装置の振動によりマッドガンに充填されて使用されるマッド材において、ホッパーからマッドガンへ流し込んで充填する際における十分な流動性を付与するとともに、出銑孔を閉塞するマッド材組織の緻密性向上を実現すること。【解決手段】耐火材料と結合剤とを含み、前記耐火材料はカーボンブラックを２〜６質量％含み、前記結合剤はタールであって、６０℃における粘性が３５０ｍＰａ・ｓ以上２５００ｍＰａ・ｓである。前記タールを前記耐火原料１００質量％に対して外掛けで１２質量％以上２５質量％以下添加する。【選択図】なし【特許請求の範囲】
【請求項１】
振動装置の振動によりホッパーからマッドガンへ流し込まれるマッド材であって、
耐火材料と結合剤とを含み、
前記耐火材料はカーボンブラックを２〜６質量％含み、
前記結合剤はタールであって、６０℃における粘性が３５０ｍＰａ・ｓ以上２５００ｍＰａ・ｓ以下であり、
前記タールを前記耐火原料１００質量％に対して外掛けで１２質量％以上２５質量％以下添加したマッド材。
【請求項２】
前記タールの６０℃における粘性が４９０ｍＰａ・ｓ以上１１２０ｍＰａ・ｓ以下であり、前記タールを前記耐火原料１００質量％に対して外掛けで１４質量％以上２０質量％以下添加した請求項１に記載のマッド材。
【請求項３】
振動フロー値が１２０ｍｍ以上２００ｍｍ以下である請求項１又は２に記載のマッド材。
【請求項４】
カーボンブラックを２〜６質量％含む耐火材料に、６０℃における粘性が３５０ｍＰａ・ｓ以上２５００ｍＰａ・ｓ以下であるタールを前記耐火材料１００質量％に対して外掛けで１２質量％以上２５質量％以下添加してなるマッド材をホッパーへ貯蓄し、当該ホッパーに貯蓄されたマッド材を振動装置の振動により当該ホッパーからマッドガンへ流し込んで充填するマッド材の充填方法。
【発明の詳細な説明】
【技術分野】
【０００１】
本発明は、高炉出銑孔充填用のマッド材及びその充填方法に関する。
【背景技術】
【０００２】
高炉出銑孔充填用のマッド材は、出銑終了後の出銑孔を閉塞する練り土状の材料であり、耐火原料と結合剤とを含有してなる。
【０００３】
かかるマッド材に関しては、従来、耐火原料に占める割合配合でＫ２Ｏ：０．５〜５質量％を含有するろう石２０〜７０質量％と、カーボンブラック０．５〜１０質量％を含むことにより、マッド材の孔切れを防止し、耐用性を向上させる技術が知られている（例えば、特許文献１参照）。
【０００４】
また、結合剤として、軟ピッチと蒸留油との混合物であってナフタリン含有量が１．５質量％以下であるタールを含有することにより、保管安定性に優れるとともに、組織が変質したり亀裂が発生したりしにくいマッド材も知られている（例えば、特許文献２参照）。
【０００５】
その他にも、マッド材をマッドガンに充填する方式として、保温装置及び振動装置を使用してホッパーからマッドガンへ自動充填する方式（以下「振動方式」という。）が知られている（例えば、特許文献３参照）。
【先行技術文献】
【特許文献】
【０００６】
【特許文献１】特開２００４−３５２８４号公報
【特許文献２】特開２００６−２８４２３号公報
【特許文献３】特開平１０−３６１７８号公報
【発明の概要】
【発明が解決しようとする課題】
【０００７】
マッド材に要求される特性の一つとして、出銑孔を閉塞するマッド材組織の緻密性を向上させることが挙げられる。マッド材組織の緻密性が向上すると、スラグや溶銑に対する耐食性が向上するからである。
【０００８】
この点に関し、上記特許文献１には、結合剤として使用されるタールは多量の揮発成分を含有しているので、マッド材組織の緻密性低下の原因となる旨が記載されている。すなち、タールを減量することができれば、マッド材組織の緻密性を向上させることができる。更に上記特許文献１には、マッド材の耐火材料にカーボンブラックを使用することで、タールの減量が可能となる旨が記載されている。カーボンブラックは滑り特性を有するため、マッド材を出銑口に充填する際に流動性を付与することができ、タールの代替機能を有するからである。
【０００９】
しかし、上記特許文献１に記載のカーボンブラック添加のマッド材を上記特許文献３に記載の振動方式に適用した場合、マッド材をホッパーからマッドガンへ流し込んで充填する際、マッド材がマッドガンへ充填されない問題が生じる。これは、カーボンブラックを添加したマッド材はカーボンブラック特有の粘り特性が付与されるため高粘性であり、マッド材をホッパーからマッドガンへ流し込む際、マッド材に十分な流動性が得られないからである。
【００１０】
この問題を解決するには、低粘性の結合剤（例えば、低粘性タール）を使用すればよいと考えられる。しかし、単に低粘性の結合剤を添加するだけでは結合剤の揮発分が多くなり気孔率が上昇してしまうため、マッド材組織の緻密性が低下する。
【００１１】
そこで本発明が解決しようとする課題は、振動方式によりマッドガンに充填されて使用されるマッド材において、ホッパーからマッドガンへ流し込んで充填する際における十分な流動性を付与するとともに、出銑孔を閉塞するマッド材組織の緻密性向上を実現することにある。
【課題を解決するための手段】
【００１２】
本発明の一観点によれば、振動装置の振動によりホッパーからマッドガンへ流し込まれるマッド材であって、耐火材料と結合剤とを含み、前記耐火材料はカーボンブラックを２〜６質量％含み、前記結合剤はタールであって、６０℃における粘性が３５０ｍＰａ・ｓ以上２５００ｍＰａ・ｓであり、前記タールを前記耐火原料１００質量％に対して外掛けで１２質量％以上２５質量％以下添加したマッド材が提供される。
【００１３】
本発明の他の観点によれば、カーボンブラックを２〜６質量％含む耐火材料に、６０℃における粘性が３５０ｍＰａ・ｓ以上２５００ｍＰａ・ｓ以下であるタールを前記耐火材料１００質量％に対して外掛けで１２質量％以上２５質量％以下添加してなるマッド材をホッパーへ貯蓄し、当該ホッパーに貯蓄されたマッド材を振動装置の振動により当該ホッパーからマッドガンへ流し込んで充填するマッド材の充填方法が提供される。
【発明の効果】
【００１４】
本発明によれば、カーボンブラックを特定量配合し、これに結合剤として特定の粘性を有するタールを特定量添加したことで、ホッパーからマッドガンへ流し込んで充填する際における十分な流動性を付与することができるとともに、出銑孔を閉塞するマッド材組織の緻密性向上を実現することができる。
【発明を実施するための形態】
【００１５】
本発明のマッド材は、耐火原料と結合剤としてタールとを含んでなる。
【００１６】
耐火原料は、少なくともカーボンブラックを２〜６質量％含む。カーボンブラックの含有量が２質量％未満では、マッドガンから出銑口へマッド材を充填する際における十分な流動性を得難い。また、十分な流動性を得ようとするとタールの添加量が過剰となり、マッド材組織の緻密性が低下する。マッド材組織の緻密性が低下すると、マッド材が溶損されやすくなる。このため、出銑時間が短くなって十分な出銑時間を確保することができなくなる。一方、カーボンブラックの含有量が６質量％を超えると、マッド材の粘性が高くなり、マッド材をホッパーからマッドガンへ流し込んで充填する際における十分な流動性が得られない。このため、マッド材をホッパーからマッドガンへ充填することができなくなる。
【００１７】
カーボンブラックの具体的な種類は何ら限定されるものではなく、ファーネスブラック、サーマルブラック、アセチレンブラック、チャンネルブラック、ランプブラック、ケッチェンブラック等が例示される。
【００１８】
本発明のマッド材は、耐火原料としてカーボンブラックのほかに、アルミナ、アルミナ-シリカ、シリカ、マグネシア、マグネシア-カルシア、スピネル、炭化物、窒化物、炭素、コークス、粘土、各種金属等を含みうる。その使用量、粒度等は適宜調整する。
【００１９】
本発明において結合剤として使用するタールは、その粘性が３５０ｍＰａ・ｓ以上２５００ｍＰａ・ｓ以下であることが必要である。粘性が３５０ｍＰａ・ｓ未満であると、タールの固定炭素成分が少なくなり、揮発分が多くなる。揮発分が多くなると、マッド材の気孔率が上昇してしまい、マッド材組織の緻密性が低下する。一方、粘性が２５００ｍＰａ・ｓを超えると、マッドガンへ流し込んで充填する際における十分な流動性が得られない。
【００２０】
タールの添加量は、耐火原料１００質量％に対して外掛けで１２質量％以上２５質量％以下とする。添加量が１２質量％未満であると、マッドガンへ流し込んで充填する際における十分な流動性が得られない。一方、添加量が２５質量％を超えると、揮発成分が過多となりマッド材組織の緻密性が低下する。
【００２１】
なお、ホッパーからマッドガンへ流し込んで充填する際における流動性の付与及びマッド材組織の緻密性向上の観点から、タールの粘性は４９０ｍＰａ・ｓ以上１１２０ｍＰａ・ｓ以下が好ましく、かつ、タールの添加量は耐火原料１００質量％に対して外掛けで１４質量％以上２０質量％以下が好ましい。
【００２２】
本発明のマッド材は、上述の耐火原料と結合剤（タール）のほかに、必要に応じてピッチ、フェノール樹脂等を含みうる。
【００２３】
また、本発明のマッド材は、振動フロー値が１２０ｍｍ以上２００ｍｍであることが好ましい。ここで「振動フロー値」とは、以下の手順で測定した値のことをいう。
（１）６０℃に保温した定盤の上面に、５０℃に加熱した直径１００ｍｍ、高さ６０ｍｍの筒状金枠を置き、その中に５０℃のマッド材の試料を充填する。
（２）筒状金枠を引き上げ、その直後、定盤に３０秒間６．０Ｇの振動をかけ、試料の拡がり寸法を測定する。
（３）その拡がり寸法は、筒状金枠の中心が位置していた箇所を通る直線の長さとし、その最小値を振動フロー値とする。
【００２４】
この振動フロー値は、マッド材を振動方式によりホッパーからマッドガンへ流し込んで充填する際における流動性を表す指標であり、十分な流動性を付与する振動フロー値は１２０ｍｍ以上であることが好ましい。一方、振動フロー値が２００ｍｍを超えると、流動性は向上するがマッド材に含まれるタール量が過剰となるので、マッド材組織の緻密性が低下する傾向が見られ好ましくない。
【００２５】
本発明のマッド材は、振動方式によりホッパーからマッドガンへ流し込み充填される。振動方式による充填の方法自体は、特許文献３にも開示されているように公知であり、振動装置及び必要に応じて保温装置を使用して、マッド材をホッパーからマッドガンへ自動充填する。なお、振動方式に使用する振動装置の振動力は一般的に１．６ｋＮ（約１６０ｋｇｆ）程度で、充填時のマッド材の保温温度は６０〜８０℃程度である。
【００２６】
本発明のマッド材の充填方法は、その方法自体というよりは、マッド材として上述した本発明のマッド材を使用することに特徴がある。すなわち、本発明のマッド材を使用することで、ホッパーからマッドガンへ流し込んで充填する際における十分な流動性を付与することができる。
【実施例】
【００２７】
以下、本発明の実施例とその比較例を示す。表１は、各例におけるマッド材の配合組成及びその評価結果を示す。なお、表１に示す結合剤（タール）の粘性値は６０℃における値である。
【００２８】
【表１】
2014144883.tif 000002
【００２９】
表１に示す評価結果において振動フロー値は、上述の手順で測定した。振動フロー値は上述のとおり、マッド材を振動方式によりホッパーからマッドガンへ流し込んで充填する際における流動性を表す指標であり、本発明者らの知見によると十分な流動性を付与するには振動フロー値は１２０ｍｍ以上であることが好ましい。
【００３０】
気孔率は各例のマッド材を８００℃で乾燥した試料をＪＩＳ２２０５に基づき測定した。その測定値はＪＩＳＺ８４０１に基づき丸めた。気孔率はマッド材組織の緻密性を表す指標であり、本発明者らの知見によると気孔率は２８％未満であることが好ましい。
【００３１】
表１より、カーボンブラックを２〜６質量％含み、かつ結合剤として６０℃における粘性が３５０ｍＰａ・ｓ以上２５００ｍＰａ・ｓのタールを耐火原料１００質量％に対して外掛けで１２質量％以上２５質量％以下添加した本発明の実施例のマッド材は、いずれも良好な流動性を備え、マッド材組織の緻密性も十分であった。
【００３２】
これに対して比較例１は、カーボンブラックを含まないため、流動性を付与するためにタール添加量を多くした例である。タール添加量が多くなるとタールが揮発して気孔率が高くなる。このため、マッド材組織の緻密性が低下し十分な出銑時間が得られない。
【００３３】
比較例２は、カーボンブラックに含有量が多いため、マッド材自体の粘性が向上する。このため、マッド材の流動性が下がり振動方式ではマッドガンに充填できない。
【００３４】
比較例３は、結合剤（タール）の粘性が低いため、マッド材の気孔率が高くなる。このため、マッド材組織の緻密性が低下し十分な出銑時間が得られない。
【００３５】
比較例４は、結合剤（タール）の粘性が高いためマッド材の流動性が十分でなく、振動方式ではマッドガンに充填できない。
【００３６】
比較例５は、結合剤（タール）の添加量が少ないためマッド材の流動性が十分でなく、振動方式ではマッドガンに充填できない。
【００３７】
比較例６は、結合剤（タール）の添加量が多いため、気孔率が高くなって緻密性が低下し、十分な出銑時間が得られない。